【手続補正書】
【提出日】平成27年2月23日(2015.2.23)
【手続補正１】
【補正対象書類名】明細書
【補正対象項目名】０１１９
【補正方法】変更
【補正の内容】
【０１１９】
【表３】
2014514371.tif 000001
（実施例４）：
実施例４及び実施例５において、ペーストは、１００部のＰＦＥ−２、７．５部のＮａｎｏｇｅｌ、及び１．３部のメラミン（実施例５）又は０．４６２のエチレンジアミン（実施例６）を混合することにより作製した。ペーストを、１７７℃で７分間プレス硬化し、次いで、２００℃で１６時間、後硬化した。硬化フルオロエラストマーの硬化挙動及び特性を、表４に示す。
【表４】
2014514371.tif 000002
本発明の実施態様の一部を以下の項目[１]‐[１６]に記載する。
[１]
硬化性組成物であって、
ａ）約４００ｇ／モル〜約２０，０００ｇ／モルの分子量を有し、（−（ＣＦ２）４Ｏ−）、（−（ＣＦ２）２Ｏ−）、（−ＣＦ２Ｏ−）、又はそれらの組み合わせから選択される部分を含有し、更に、末端位又は前記末端位に隣接する位置に少なくとも１つのニトリル基を含有する、フルオロポリエーテルと、
ｂ）共通の残基に結合される１つ以上の官能基を含有する非フッ素化化合物から選択される１つ以上の硬化剤であって、前記残基が、少なくとも３つの炭素原子を含有し、前記官能基が、一級アミン、二級アミン、及び熱処理すると一級又は二級アミンを生成する官能基から選択される、硬化剤と、
を含み、硬化させてトリアジン環構造を有する基を生成することができる、硬化性組成物。
[２]
前記フルオロポリエーテルが、一般式
Ｘ−Ａ−Ｙ
（式中、Ｘ及びＹは、互いに独立して、ニトリル、ペルフルオロアルキルニトリル、又はペルフルオロアルキル基を表すが、但し、Ｘ又はＹのうちの少なくとも１つはニトリル又はペルフルオロアルキルニトリル基であることを条件とし、Ａは、（−（ＣＦ２）４Ｏ−）、（−（ＣＦ２）２Ｏ−）、（−ＣＦ２Ｏ−）、又はそれらの組み合わせから選択される複数の単位を含むフルオロポリエーテル単位を示す。）によって表される、項目１に記載の硬化性組成物。
[３]
前記硬化剤が、式：
（Ｒ１−ＮＨ）ｘ−Ｒ−（ＮＨＲ２）ｙ
（式中、各Ｒ１及びＲ２は、独立して、Ｈ、脂肪族基、又は−ＣＯＯＲ’基（式中、Ｒ’は、Ｈ、アンモニウム化合物、金属原子、若しくはアルキル基を表す。）を表し、
Ｒは、官能基（Ｒ１−ＮＨ）ｘ−及び−（ＮＨＲ２）ｙを結合する結合基を表し、少なくとも３つの炭素原子を含有し、ｘは、１〜５の整数を表し、ｙは、１〜５の整数を表す）によって表される、項目１に記載の硬化性組成物。
[４]
前記硬化剤が、式：
（Ｒ１−ＮＨ）ｘ−Ｒ−（ＮＨＲ２）ｙ
（式中、各Ｒ１及びＲ２は、独立して、Ｈ、脂肪族基、又は−ＣＯＯＲ’基（式中、Ｒ’は、Ｈ、アンモニウム化合物、金属原子、若しくはアルキル基を表す。）を表し、
Ｒは、官能基（Ｒ１−ＮＨ）ｘ−及び−（ＮＨＲ２）ｙを結合する結合基を表し、直鎖又は分枝鎖のアルキレン、アリール、ヘテロアリール、アリールアルキレン、及びヘテロアリールアルキレンから選択され、ｘは、１〜５の整数を表し、ｙは、１〜５の整数を表し、好ましくは、ｘとｙの合計が、少なくとも２かつ５未満である）によって表され、項目１に記載の硬化性組成物。
[５]
前記硬化剤が、アルキレンジアミン、アルキレンジアミンカルバメート、窒素へテロアリールアミンから選択される、項目１に記載の硬化性組成物。
[６]
前記フルオロポリエーテルが、分枝鎖−（Ｃ３Ｆ６Ｏ）−単位を更に含む、項目１に記載の硬化性組成物。
[７]
少なくとも１つの充填剤を更に含む、項目１に記載の硬化性組成物。
[８]
（−（ＣＦ２）４Ｏ−）、（−（ＣＦ２）２Ｏ−）、（−ＣＦ２Ｏ−）又はそれらの組み合わせから選択される複数の部分を含有し、約４００ｇ／モル〜約２０，０００ｇ／モルの分子量を有し、トリアジン環構造を有する基によって分離されるフルオロポリエーテルセグメント、を含有する硬化フルオロポリエーテル系ポリマーを含む組成物であって、少なくとも−６０℃のガラス転移温度を有する、組成物。
[９]
少なくとも−６０℃のガラス転移温度と、
ａ）少なくとも５０％の破断伸度、
ｂ）少なくとも１５のショアＡ硬度、及び
ｃ）少なくとも１ＭＰａの引張強度、
から選択される機械的特性のうちの１つ以上を有する、項目８に記載の組成物。
[１０]
前記フルオロポリエーテルセグメントが、複数の分枝鎖−（Ｃ３Ｆ６Ｏ）−単位を更に含む、項目８に記載の組成物。
[１１]
前記フルオロポリエーテル系ポリマーが、エラストマーである、項目８に記載の組成物。
[１２]
トリアジン環構造を有する基及び−６０℃未満のガラス転移温度を有する硬化フルオロポリエーテル系ポリマーを含む組成物を製造する方法であって、
前記方法が、
ｉ）約４００ｇ／モル〜約２０，０００ｇ／モルの分子量を有し、（−（ＣＦ２）４Ｏ−）、（−（ＣＦ２）２Ｏ−）、（−ＣＦ２Ｏ−）、又はそれらの組み合わせから選択される部分を含有し、更に、末端位又は前記末端位に隣接する位置に少なくとも１つのニトリル基を含有する、フルオロポリエーテルと、
共通の残基に結合される１つ以上の官能基を含有する非フッ素化化合物から選択される１つ以上の硬化剤であって、前記残基が、少なくとも３つの炭素原子を含有し、前記官能基が、一級アミン、二級アミン、及び熱処理すると一級若しくは二級アミンを生成する官能基から選択される、硬化剤と、を含む、硬化性組成物を提供することと、
ｉｉ）前記硬化性組成物を熱硬化に供してトリアジン環構造を有する基を作出することと、
を含む、方法。
[１３]
前記組成物が、
ａ）少なくとも５０％の破断伸度、
ｂ）少なくとも１５のショアＡ硬度、及び
ｃ）少なくとも１ＭＰａの引張強度、
から選択される機械的特性のうちの少なくとも１つ以上を有する、項目１２に記載の組成物。
[１４]
トリアジン環構造を有する基によって分離される、（−（ＣＦ２）４Ｏ−）、（−（ＣＦ２）２Ｏ−）、（−ＣＦ２Ｏ−）又はそれらの組み合わせから選択される複数の部分を含有し、約４００ｇ／モル〜約２０，０００ｇ／モルの分子量を有するフルオロポリエーテルセグメントを含有する、硬化フルオロポリエーテル系ポリマーを含む成形物品であって、前記組成物が少なくとも−６０℃のガラス転移温度を有する、成形物品。
[１５]
燃料管理システムの、又は液化ガスの貯蔵用若しくは生成用装置の構成部品の一部であるシールである、項目１４に記載の成形物品。
[１６]
成形物品を製造する方法であって、
ａ）約４００ｇ／モル〜約２０，０００ｇ／モルの分子量を有し、
（−（ＣＦ２）４Ｏ−）、（−（ＣＦ２）２Ｏ−）、（−ＣＦ２Ｏ−）、又はそれらの組み合わせから選択される部分を含有し、更に、末端位又は前記末端位に隣接する位置に少なくとも１つのニトリル基を含有する、フルオロポリエーテルと、
ｂ）共通の残基に結合される１つ以上の官能基を含有する非フッ素化化合物から選択される１つ以上の硬化剤であって、前記残基が少なくとも３つの炭素原子を含有し、前記官能基が、一級アミン、二級アミン、及び熱処理すると一級又は二級アミンを生成する官能基から選択される、硬化剤と、
を含む、硬化性組成物を射出又は圧縮成形することを含む、方法。
【手続補正２】
【補正対象書類名】特許請求の範囲
【補正対象項目名】全文
【補正方法】変更
【補正の内容】
【特許請求の範囲】
【請求項１】
硬化性組成物であって、
ａ）４００ｇ／モル〜２０，０００ｇ／モルの分子量を有し、（−（ＣＦ２）４Ｏ−）、（−（ＣＦ２）２Ｏ−）、（−ＣＦ２Ｏ−）、又はそれらの組み合わせから選択される部分を含有し、更に、末端位又は前記末端位に隣接する位置に少なくとも１つのニトリル基を含有する、フルオロポリエーテルと、
ｂ）共通の残基に結合される１つ以上の官能基を含有する非フッ素化化合物から選択される１つ以上の硬化剤であって、前記残基が、少なくとも３つの炭素原子を含有し、前記官能基が、一級アミン、二級アミン、及び熱処理すると一級又は二級アミンを生成する官能基から選択される、硬化剤と、
を含み、硬化させてトリアジン環構造を有する基を生成することができる、硬化性組成物。
【請求項２】
前記硬化剤が、アルキレンジアミン、アルキレンジアミンカルバメート、窒素へテロアリールアミンから選択される、請求項１に記載の硬化性組成物。
【請求項３】
硬化フルオロポリエーテル系ポリマーを含む成形物品であって、前記硬化フルオロポリエーテル系ポリマーが、請求項１に記載の硬化性組成物から調製される、成形物品。
【請求項４】
（ｉ）燃料管理システムの一部であるシール、及び（ｉｉ）液化ガスの貯蔵用若しくは生成用装置の構成部品から選択される、請求項３に記載の成形物品。